(57)【特許請求の範囲】
【請求項１】
熱可塑性樹脂または前記熱可塑性樹脂を含む樹脂組成物により構成された熱可塑性樹脂部材との射出成形による接合のために用いられる表面粗化金属部材を製造するための製造方法であって、
少なくとも金属部材の前記熱可塑性樹脂部材との接合部表面を、分子内に窒素原子を有する化合物（Ａ）を含有する粗化処理水溶液（Ｚ）により粗化する工程（１）と、
前記工程（１）の後に、少なくとも前記金属部材の前記接合部表面を温水に接触させる工程（２）と、
を含み、
前記温水の温度が４０℃以上９０℃以下であり、
前記表面粗化金属部材はアルミニウムおよびアルミニウム合金から選択される一種または二種以上の金属材料により構成されたものであり、
前記熱可塑性樹脂が、ポリオレフィン系樹脂、ポリエステル系樹脂、ポリアミド系樹脂、ポリフェニレンサルファイド樹脂、ポリカーボネート樹脂、ポリエーテルエーテルケトン樹脂、ポリエーテルケトン樹脂、ポリイミド樹脂、ポリエーテルスルホン樹脂、ポリスチレン樹脂、ポリアクリロニトリル樹脂、スチレン−アクリロニトリル共重合体樹脂、アクリロニトリル−ブタジエン−スチレン共重合体樹脂、（メタ）アクリル系樹脂、およびポリアセタール樹脂から選択される一種または二種以上を含む表面粗化金属部材の製造方法。
【請求項２】
請求項１に記載の表面粗化金属部材の製造方法において、
前記化合物（Ａ）が分子内に酸素官能基を有するアミン（Ａ１）、アンモニウム塩（Ａ２）およびアミン塩（Ａ３）から選択される一種または二種以上を含む表面粗化金属部材の製造方法。
【請求項３】
請求項１または２に記載の表面粗化金属部材の製造方法において、
少なくとも前記金属部材の前記接合部表面を酸性水溶液および／または塩基性水溶液により洗浄する工程（０）の後に、前記工程（１）をおこなう表面粗化金属部材の製造方法。
【請求項４】
請求項１乃至３のいずれか一項に記載の表面粗化金属部材の製造方法において、
前記化合物（Ａ）が分子内に酸素官能基を有するアミン（Ａ１）を含み、
前記分子内に酸素官能基を有するアミン（Ａ１）が、下記式（１）により示されるモルホリン系化合物および下記式（２）により示されるアルカノールアミン系化合物から選択される少なくとも一種を含む表面粗化金属部材の製造方法。
【化１】
0006803155.tif 000007
（前記式（１）中、Ｒは水素原子または炭素数１以上１０以下の炭化水素基である）
【化２】
0006803155.tif 000008
（前記式（２）中、Ｒ１〜Ｒ３は、それぞれ独立して水素原子、アルキル基、または１つのヒドロキシ基を有する脂肪族飽和炭化水素基であり、Ｒ１〜Ｒ３の少なくとも１つが、１つのヒドロキシ基を有する脂肪族飽和炭化水素基である）
【請求項５】
請求項４に記載の表面粗化金属部材の製造方法において、
前記モルホリン系化合物がＮ−エチルモルホリン、Ｎ−メチルモルホリンおよびＮ−ｎ−プロピルモルホリンから選択される少なくとも一種を含む表面粗化金属部材の製造方法。
【請求項６】
請求項４に記載の表面粗化金属部材の製造方法において、
前記アルカノールアミン系化合物がトリエタノールアミンおよびＮ，Ｎ−ジエチルエタノールアミンから選択される少なくとも一種を含む表面粗化金属部材の製造方法。
【請求項７】
請求項１乃至３のいずれか一項に記載の表面粗化金属部材の製造方法において、
前記化合物（Ａ）がアンモニウム塩（Ａ２）を含み、
前記アンモニウム塩（Ａ２）が、アンモニア、塩化アンモニウムおよび硝酸アンモニウムから選択される少なくとも一種を含む表面粗化金属部材の製造方法。
【請求項８】
請求項１乃至７のいずれか一項に記載の表面粗化金属部材の製造方法において、
前記温水が、イオン交換水、純水、または蒸留水である表面粗化金属部材の製造方法。
【請求項９】
請求項１乃至８のいずれか一項に記載の表面粗化金属部材の製造方法において、
前記粗化処理水溶液（Ｚ）の２５℃における水素イオン濃度指数（ｐＨ）が９．０以上１１．０以下である表面粗化金属部材の製造方法。
【請求項１０】
請求項１乃至９のいずれか一項に記載の表面粗化金属部材の製造方法により表面粗化金属部材を作製する工程（Ａ）と、
前記表面粗化金属部材の前記接合部表面に接するように、熱可塑性樹脂または前記熱可塑性樹脂を含む樹脂組成物により構成された熱可塑性樹脂部材を射出成形し、前記表面粗化金属部材と前記熱可塑性樹脂部材を接合させる工程（Ｂ）と、
を含み、
前記熱可塑性樹脂が、ポリオレフィン系樹脂、ポリエステル系樹脂、ポリアミド系樹脂、ポリフェニレンサルファイド樹脂、ポリカーボネート樹脂、ポリエーテルエーテルケトン樹脂、ポリエーテルケトン樹脂、ポリイミド樹脂、ポリエーテルスルホン樹脂、ポリスチレン樹脂、ポリアクリロニトリル樹脂、スチレン−アクリロニトリル共重合体樹脂、アクリロニトリル−ブタジエン−スチレン共重合体樹脂、（メタ）アクリル系樹脂、およびポリアセタール樹脂から選択される一種または二種以上を含む金属／樹脂複合構造体の製造方法。
【請求項１１】
請求項１０に記載の金属／樹脂複合構造体の製造方法において、
前記工程（Ｂ）の後に、得られた金属／樹脂複合構造体を構成する金属部材の表面に酸化被膜を形成する工程（Ｃ）をさらに含む金属／樹脂複合構造体の製造方法。
【発明の詳細な説明】
【技術分野】
【０００１】
本発明は、表面粗化金属部材の製造方法および金属／樹脂複合構造体の製造方法に関する。
【背景技術】
【０００２】
各種部品の軽量化の観点から、金属の代替品として樹脂が使用されている。しかし、全ての金属部品を樹脂で代替することは難しい場合も多い。そのような場合には、金属成形体と樹脂成形体を接合一体化することで新たな複合部品を製造することが考えられる。しかしながら、金属成形体と樹脂成形体を工業的に有利な方法で、かつ高い接合強度で接合一体化できる技術は実用化されていない。
【０００３】
近年、金属成形体と樹脂成形体を接合一体化する技術として、金属部材の表面に微細な凹凸を形成させたものに、その金属部材と親和性を有する極性基を持つエンジニアリングプラスチックを接合させることが検討されている（例えば、特許文献１〜６等）。
【０００４】
特許文献１〜６には、例えば、金属部材をヒドラジン水溶液で浸漬処理することによって、その表面に凹部を形成した後、該処理面に熱可塑性樹脂を接合させる技術が開示されている。
【先行技術文献】
【特許文献】
【０００５】
【特許文献１】特開２００４−２１６４２５号公報
【特許文献２】特開２００９−６７２１号公報
【特許文献３】国際公開第２００３／０６４１５０号パンフレット
【特許文献４】特開２０１０−０６４４９６号公報
【特許文献５】特開２０１２−０６６３８３号公報
【特許文献６】特開２００５−１１９００５号公報
【発明の概要】
【発明が解決しようとする課題】
【０００６】
本発明者らの検討によれば、特許文献１〜６に開示されているような方法で得られた金属／樹脂複合構造体は、耐食性や耐摩耗性、耐傷性等を向上させるために金属／樹脂複合構造体における金属部材の表面に酸化被膜を形成する処理をおこなうと、金属部材と樹脂部材との接合強度が低下してしまうことが明らかになった。
【０００７】
本発明は上記事情に鑑みてなされたものであり、酸化被膜形成処理後の金属部材と樹脂部材との接合強度の低下を抑制できる金属部材を得るための製造方法を提供するものである。
【課題を解決するための手段】
【０００８】
本発明者らは、酸化被膜形成処理後の金属部材と樹脂部材との接合強度の低下を抑制できる金属部材を得るため鋭意検討した。その結果、分子内に窒素原子を有する化合物（Ａ）を含有する粗化処理水溶液（Ｚ）により粗化処理をおこなった後に、得られた粗化処理面を温水により処理することにより、酸化被膜形成処理後の金属部材と樹脂部材との接合強度の低下を抑制できる金属部材が得られることを見出し、本発明に至った。
【０００９】
すなわち、本発明によれば、以下に示す表面粗化金属部材の製造方法および金属／樹脂複合構造体の製造方法が提供される。
【００１０】
［１］
熱可塑性樹脂または上記熱可塑性樹脂を含む樹脂組成物により構成された熱可塑性樹脂部材との接合のために用いられる表面粗化金属部材を製造するための製造方法であって、
少なくとも金属部材の上記熱可塑性樹脂部材との接合部表面を、分子内に窒素原子を有する化合物（Ａ）を含有する粗化処理水溶液（Ｚ）により粗化する工程（１）と、
上記工程（１）の後に、少なくとも上記金属部材の上記接合部表面を温水に接触させる工程（２）と、
を含む表面粗化金属部材の製造方法。
［２］
上記［１］に記載の表面粗化金属部材の製造方法において、
上記化合物（Ａ）が分子内に酸素官能基を有するアミン（Ａ１）、アンモニウム塩（Ａ２）およびアミン塩（Ａ３）から選択される一種または二種以上を含む表面粗化金属部材の製造方法。
［３］
上記［１］または［２］に記載の表面粗化金属部材の製造方法において、
上記表面粗化金属部材は鉄、鉄鋼材、ステンレス、アルミニウム、アルミニウム合金、マグネシウム、マグネシウム合金、銅、銅合金、亜鉛、亜鉛合金、スズ、スズ合金、チタンおよびチタン合金から選択される一種または二種以上の金属材料により構成されたものである表面粗化金属部材の製造方法。
［４］
上記［１］乃至［３］のいずれか一つに記載の表面粗化金属部材の製造方法において、
少なくとも上記金属部材の上記接合部表面を酸性水溶液および／または塩基性水溶液により洗浄する工程（０）の後に、上記工程（１）をおこなう表面粗化金属部材の製造方法。
［５］
上記［１］乃至［４］のいずれか一つに記載の表面粗化金属部材の製造方法において、
上記化合物（Ａ）が分子内に酸素官能基を有するアミン（Ａ１）を含み、
上記分子内に酸素官能基を有するアミン（Ａ１）が、下記式（１）により示されるモルホリン系化合物および下記式（２）により示されるアルカノールアミン系化合物から選択される少なくとも一種を含む表面粗化金属部材の製造方法。
【化１】
0006803155.tif 000002
（上記式（１）中、Ｒは水素原子または炭素数１以上１０以下の炭化水素基である）
【化２】
0006803155.tif 000003
（上記式（２）中、Ｒ１〜Ｒ３は、それぞれ独立して水素原子、アルキル基、または１つのヒドロキシ基を有する脂肪族飽和炭化水素基であり、Ｒ１〜Ｒ３の少なくとも１つが、１つのヒドロキシ基を有する脂肪族飽和炭化水素基である）
［６］
上記［５］に記載の表面粗化金属部材の製造方法において、
上記モルホリン系化合物がＮ−エチルモルホリン、Ｎ−メチルモルホリンおよびＮ−ｎ−プロピルモルホリンから選択される少なくとも一種を含む表面粗化金属部材の製造方法。
［７］
上記［５］に記載の表面粗化金属部材の製造方法において、
上記アルカノールアミン系化合物がトリエタノールアミンおよびＮ，Ｎ−ジエチルエタノールアミンから選択される少なくとも一種を含む表面粗化金属部材の製造方法。
［８］
上記［１］乃至［４］のいずれか一つに記載の表面粗化金属部材の製造方法において、
上記化合物（Ａ）がアンモニウム塩（Ａ２）を含み、
上記アンモニウム塩（Ａ２）が、アンモニア、塩化アンモニウムおよび硝酸アンモニウムから選択される少なくとも一種を含む表面粗化金属部材の製造方法。
［９］
上記［１］乃至［８］のいずれか一つに記載の表面粗化金属部材の製造方法において、
上記温水が、イオン交換水、純水、または蒸留水である表面粗化金属部材の製造方法。
［１０］
上記［１］乃至［９］のいずれか一つに記載の表面粗化金属部材の製造方法において、
上記温水の温度が４０℃以上９０℃以下である表面粗化金属部材の製造方法。
［１１］
上記［１］乃至［１０］のいずれか一つに記載の表面粗化金属部材の製造方法において、
上記粗化処理水溶液（Ｚ）の２５℃における水素イオン濃度指数（ｐＨ）が９．０以上１１．０以下である表面粗化金属部材の製造方法。
［１２］
上記［１］乃至［１１］のいずれか一つに記載の表面粗化金属部材の製造方法により表面粗化金属部材を作製する工程（Ａ）と、
上記表面粗化金属部材の上記接合部表面に接するように、熱可塑性樹脂または上記熱可塑性樹脂を含む樹脂組成物により構成された熱可塑性樹脂部材を成形し、上記表面粗化金属部材と上記熱可塑性樹脂部材を接合させる工程（Ｂ）と、
を含む金属／樹脂複合構造体の製造方法。
［１３］
上記［１２］に記載の金属／樹脂複合構造体の製造方法において、
上記熱可塑性樹脂が、ポリオレフィン系樹脂、ポリエステル系樹脂、ポリアミド系樹脂、ポリフェニレンサルファイド樹脂、ポリカーボネート樹脂、ポリエーテルエーテルケトン樹脂、ポリエーテルケトン樹脂、ポリイミド樹脂、ポリエーテルスルホン樹脂、ポリスチレン樹脂、ポリアクリロニトリル樹脂、スチレン−アクリロニトリル共重合体樹脂、アクリロニトリル−ブタジエン−スチレン共重合体樹脂、（メタ）アクリル系樹脂、およびポリアセタール樹脂から選択される一種または二種以上を含む金属／樹脂複合構造体の製造方法。
［１４］
上記［１２］または［１３］に記載の金属／樹脂複合構造体の製造方法において、
上記工程（Ｂ）の後に、得られた金属／樹脂複合構造体を構成する金属部材の表面に酸化被膜を形成する工程（Ｃ）をさらに含む金属／樹脂複合構造体の製造方法。
【発明の効果】
【００１１】
本発明によれば、酸化被膜形成処理後の金属部材と樹脂部材との接合強度の低下を抑制できる金属部材を提供することができる。
【図面の簡単な説明】
【００１２】
【図１】本実施形態に係る金属／樹脂複合構造体の構造の一例を模式的に示した外観図である。
【図２】本実施形態に係る金属／樹脂複合構造体を製造する過程の一例を模式的に示した構成図である。
【発明を実施するための形態】
【００１３】
以下に、本発明の実施形態について、図面を用いて説明する。なお、すべての図面において、同様な構成要素には共通の符号を付し、適宜説明を省略する。なお、文中の数字範囲を示す「Ａ〜Ｂ」は特に断りがなければ、Ａ以上Ｂ以下を表す。
【００１４】
図１は、本実施形態に係る金属／樹脂複合構造体１０６の構造の一例を模式的に示した外観図である。
本実施形態に係る表面粗化金属部材１０３の製造方法は、熱可塑性樹脂（Ｐ１）または熱可塑性樹脂（Ｐ１）を含む樹脂組成物（Ｐ２）により構成された熱可塑性樹脂部材１０５との接合のために用いられる表面粗化金属部材１０３を製造するための製造方法であって、少なくとも金属部材の熱可塑性樹脂部材１０５との接合部表面１０４を、分子内に窒素原子を有する化合物（Ａ）を含有する粗化処理水溶液（Ｚ）により粗化する工程（１）と、工程（１）の後に、少なくとも金属部材の接合部表面１０４を温水に接触させる工程（２）と、を含む。
【００１５】
金属部材の熱可塑性樹脂部材１０５との接合部表面１０４に対して、上記工程（１）および（２）を順次おこなうことにより、酸化被膜形成処理後の金属部材と樹脂部材との接合強度の低下を抑制できる金属部材が得られる理由は明らかではないが、以下の理由が考えられる。
まず、上記工程（１）により、金属部材の接合部表面１０４に表面粗化金属部材１０３と熱可塑性樹脂部材１０５との間のアンカー効果を効果的に発現できる微細凹凸構造が形成されると考えられる。また、工程（２）をおこなうことによって、工程（１）により形成された微細凹凸構造表面に水酸基含有皮膜が形成されると考えられる。そして、この水酸基含有皮膜と微細凹凸構造との相乗効果により、酸化被膜形成処理後の金属／樹脂複合構造体１０６における表面粗化金属部材１０３と熱可塑性樹脂部材１０５との接合力を向上させることができるからだと考えられる。
以下、熱可塑性樹脂部材１０５、表面粗化金属部材１０３の製造方法、および金属／樹脂複合構造体１０６の製造方法の順に説明する。
【００１６】
［熱可塑性樹脂部材］
以下、本実施形態に係る熱可塑性樹脂部材１０５について説明する。
熱可塑性樹脂部材１０５は熱可塑性樹脂（Ｐ１）または熱可塑性樹脂（Ｐ１）を含む樹脂組成物（Ｐ２）により構成されている。樹脂組成物（Ｐ２）は、樹脂成分として熱可塑性樹脂（Ｐ１）と、必要に応じて充填材（Ｂ）と、含む。さらに、樹脂組成物（Ｐ２）は必要に応じてその他の配合剤を含む。
【００１７】
（熱可塑性樹脂（Ｐ１））
熱可塑性樹脂（Ｐ１）としては特に限定されないが、例えば、ポリオレフィン系樹脂、ポリ（メタ）アクリル酸メチル樹脂等の（メタ）アクリル系樹脂、ポリスチレン樹脂、ポリビニルアルコール−ポリ塩化ビニル共重合体樹脂、ポリビニルアセタール樹脂、ポリビニルブチラール樹脂、ポリビニルホルマール樹脂、ポリメチルペンテン樹脂、無水マレイン酸−スチレン共重合体樹脂、ポリカーボネート樹脂、ポリフェニレンエーテル樹脂、ポリエーテルエーテルケトン樹脂、ポリエーテルケトン樹脂等の芳香族ポリエーテルケトン、ポリエステル系樹脂、ポリアミド系樹脂、ポリアミドイミド樹脂、ポリイミド樹脂、ポリエーテルイミド樹脂、スチレン系エラストマー、ポリオレフィン系エラストマー、ポリウレタン系エラストマー、ポリエステル系エラストマー、ポリアミド系エラストマー、アイオノマー、アミノポリアクリルアミド樹脂、イソブチレン無水マレイン酸コポリマー、ＡＢＳ、ＡＣＳ、ＡＥＳ、ＡＳ、ＡＳＡ、ＭＢＳ、エチレン−塩化ビニルコポリマー、エチレン−酢酸ビニルコポリマー、エチレン−酢酸ビニル−塩化ビニルグラフトポリマー、エチレン−ビニルアルコールコポリマー、塩素化ポリ塩化ビニル樹脂、塩素化ポリエチレン樹脂、塩素化ポリプロピレン樹脂、カルボキシビニルポリマー、ケトン樹脂、非晶性コポリエステル樹脂、ノルボルネン樹脂、フッ素プラスチック、ポリテトラフルオロエチレン樹脂、フッ素化エチレンポリプロピレン樹脂、ＰＦＡ、ポリクロロフルオロエチレン樹脂、エチレンテトラフルオロエチレンコポリマー、ポリフッ化ビニリデン樹脂、ポリフッ化ビニル樹脂、テトラフルオロエチレン−パーフルオロアルキルビニルエーテル樹脂、ポリアリレート樹脂、熱可塑性ポリイミド樹脂、ポリ塩化ビニリデン樹脂、ポリ塩化ビニル樹脂、ポリ酢酸ビニル樹脂、ポリサルホン樹脂、ポリパラメチルスチレン樹脂、ポリアリルアミン樹脂、ポリビニルエーテル樹脂、ポリフェニレンオキシド樹脂、ポリフェニレンサルファイド（ＰＰＳ）樹脂、ポリメチルペンテン樹脂、オリゴエステルアクリレート、キシレン樹脂、マレイン酸樹脂、ポリヒドロキシブチレート樹脂、ポリスルホン樹脂、ポリ乳酸樹脂、ポリグルタミン酸樹脂、ポリカプロラクトン樹脂、ポリエーテルスルホン樹脂、ポリアクリロニトリル樹脂、スチレン−アクリロニトリル共重合体樹脂、ポリアセタール樹脂等が挙げられる。これらの熱可塑性樹脂は一種単独で使用してもよいし、二種以上組み合わせて使用してもよい。
【００１８】
これらの中でも、熱可塑性樹脂（Ｐ１）としては、表面粗化金属部材１０３と熱可塑性樹脂部材１０５との接合強度向上効果をより効果的に得ることができる観点から、ポリオレフィン系樹脂、ポリエステル系樹脂、ポリアミド系樹脂、ポリフェニレンサルファイド樹脂、ポリカーボネート樹脂、ポリエーテルエーテルケトン樹脂、ポリエーテルケトン樹脂、ポリイミド樹脂、ポリエーテルスルホン樹脂、ポリスチレン樹脂、ポリアクリロニトリル樹脂、スチレン−アクリロニトリル共重合体樹脂、アクリロニトリル−ブタジエン−スチレン共重合体樹脂、（メタ）アクリル系樹脂、およびポリアセタール樹脂から選択される一種または二種以上の熱可塑性樹脂が好適に用いられる。
【００１９】
上記ポリオレフィン系樹脂は、オレフィンを重合して得られる重合体を特に限定なく使用することができる。
上記ポリオレフィン系樹脂を構成するオレフィンとしては、例えば、エチレン、α−オレフィン、環状オレフィン等が挙げられる。
【００２０】
上記α−オレフィンとしては、炭素原子数３〜３０、好ましくは炭素原子数３〜２０の直鎖状または分岐状のα−オレフィンが挙げられる。より具体的には、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、１−エイコセン等が挙げられる。
【００２１】
上記環状オレフィンとしては、炭素原子数３〜３０の環状オレフィンが挙げられ、好ましくは炭素原子数３〜２０である。より具体的には、シクロペンテン、シクロヘプテン、ノルボルネン、５−メチル−２−ノルボルネン、テトラシクロドデセン、２−メチル−１，４，５，８−ジメタノ−１，２，３，４，４ａ，５，８，８ａ−オクタヒドロナフタレン等が挙げられる。
【００２２】
上記ポリオレフィン系樹脂を構成するオレフィンとして好ましくは、エチレン、プロピレン、１−ブテン、１−ペンテン、３−メチル−１−ブテン、１−ヘキセン、４−メチル−１−ペンテン、３−メチル−１−ペンテン等が挙げられる。これらのうち、より好ましくは、エチレン、プロピレン、１−ブテン、１−ヘキセン、４−メチル−１−ペンテンであり、さらに好ましくはエチレンまたはプロピレンである。
【００２３】
上記ポリオレフィン系樹脂は、上述したオレフィンを一種単独で重合して得られたもの、または二種以上を組み合わせてランダム共重合、ブロック共重合、グラフト共重合して得られたものであってもよい。
【００２４】
また、上記ポリオレフィン系樹脂としては、直鎖状のものであっても、分岐構造を導入したものであってもよい。
【００２５】
上記ポリエステル系樹脂としては、例えば、ポリ乳酸、ポリグルコール酸、ポリカプロラクトン、ポリエチレンサクシネート等の脂肪族ポリエステル、ポリエチレンテレフタレート、ポリエチレンナフタレート、ポリブチレンテレフタレート（ＰＢＴ）、ポリシクロヘキシレンジメチレンテレフタレート（ＰＣＴ）等が挙げられる。
【００２６】
上記ポリアミド系樹脂としては、例えば、ＰＡ６、ＰＡ１２等の開環重合系脂肪族ポリアミド；ＰＡ６６、ＰＡ４６、ＰＡ６１０、ＰＡ６１２、ＰＡ１１等の重縮合系ポリアミド；ＭＸＤ６、ＰＡ６Ｔ、ＰＡ９Ｔ、ＰＡ６Ｔ／６６、ＰＡ６Ｔ／６、アモルファスＰＡ等の半芳香族ポリアミド；ポリ（ｐ−フェニレンテレフタルアミド）、ポリ（ｍ−フェニレンテレフタルアミド）、ポリ（ｍ−フェニレンイソフタルアミド）等の全芳香族ポリアミド、アミド系エラストマー等が挙げられる。
【００２７】
（充填材（Ｂ））
樹脂組成物（Ｐ２）は、表面粗化金属部材１０３と熱可塑性樹脂部材１０５との線膨張係数差の調整や熱可塑性樹脂部材１０５の機械的強度の向上、ヒートサイクル特性の向上等の観点から、充填材（Ｂ）をさらに含んでもよい。
【００２８】
充填材（Ｂ）としては、例えば、ガラス繊維、炭素繊維、金属繊維、アラミド繊維等の有機繊維、炭素粒子、粘土、タルク、シリカ、ミネラル、炭酸カルシウム、炭酸マグネシウム、セルロース繊維からなる群から一種または二種以上を選ぶことができる。これらのうち、好ましくは、ガラス繊維、炭素繊維、タルク、ミネラルから選択される一種または二種以上である。
【００２９】
充填材（Ｂ）の形状は特に限定されず、繊維状、粒子状、板状等どのような形状であってもよい。
【００３０】
熱可塑性樹脂部材１０５が充填材（Ｂ）を含む場合、その含有量は、熱可塑性樹脂部材１０５全体を１００質量％としたとき、通常５質量％以上９５質量％以下、好ましくは１０質量％以上９０質量％以下、より好ましくは２０質量％以上８０質量％以下である。
【００３１】
充填材（Ｂ）は、熱可塑性樹脂部材１０５の剛性を高める効果の他、熱可塑性樹脂部材１０５の線膨張係数を制御できる効果がある。特に、本実施形態の表面粗化金属部材１０３と熱可塑性樹脂部材１０５との複合体の場合は、表面粗化金属部材１０３と熱可塑性樹脂部材１０５とで形状安定性の温度依存性が大きく異なることが多いので、大きな温度変化が起こると複合体に歪みが掛かりやすい。熱可塑性樹脂部材１０５が上記充填材（Ｂ）を含有することにより、この歪みを低減することができる。また、上記充填材（Ｂ）の含有量が上記範囲内であることにより、靱性の低減を抑制することができる。
【００３２】
本実施形態において、充填材（Ｂ）は繊維状充填材であることが好ましく、ガラス繊維および炭素繊維であることがより好ましく、ガラス繊維であることが特に好ましい。
これにより、成形後の熱可塑性樹脂部材１０５の収縮を抑制することができるため、表面粗化金属部材１０３と熱可塑性樹脂部材１０５との接合をより強固なものとすることができる。
【００３３】
（その他の配合剤）
樹脂組成物（Ｐ２）には、個々の機能を付与する目的でその他の配合剤を含んでもよい。
上記配合剤としては、熱安定剤、酸化防止剤、顔料、耐候剤、難燃剤、可塑剤、分散剤、滑剤、離型剤、帯電防止剤、耐衝撃性改質剤等が挙げられる。
【００３４】
（樹脂組成物（Ｐ２）の製造方法）
樹脂組成物（Ｐ２）の製造方法は特に限定されず、一般的に公知の方法により製造することができる。例えば、以下の方法が挙げられる。まず、上記熱可塑性樹脂（Ｐ１）と、必要に応じて上記充填材（Ｂ）と、さらに必要に応じて上記その他の配合剤とを、バンバリーミキサー、単軸押出機、２軸押出機、高速２軸押出機等の混合装置を用いて、混合または溶融混合することにより、樹脂組成物（Ｐ２）が得られる。
【００３５】
［表面粗化金属部材の製造方法］
次に、表面粗化金属部材１０３の製造方法について説明する。
以下、表面粗化金属部材１０３の製造方法の一例を示す。ただし、本実施形態に係る表面粗化金属部材１０３の製造方法は、以下の例に限定されない。
【００３６】
本実施形態に係る表面粗化金属部材１０３の製造方法は、熱可塑性樹脂（Ｐ１）または熱可塑性樹脂（Ｐ１）を含む樹脂組成物（Ｐ２）により構成された熱可塑性樹脂部材１０５との接合のために用いられる表面粗化金属部材１０３を製造するための製造方法であって、少なくとも金属部材の熱可塑性樹脂部材１０５との接合部表面１０４を、分子内に窒素原子を有する化合物（Ａ）を含有する粗化処理水溶液（Ｚ）により粗化する工程（１）と、工程（１）の後に、少なくとも金属部材の接合部表面１０４を温水に接触させる工程（２）と、を含む。
【００３７】
表面粗化金属部材１０３を構成する金属材料は特に限定されないが、例えば、鉄、鉄鋼材、ステンレス、アルミニウム、アルミニウム合金、マグネシウム、マグネシウム合金、銅、銅合金、亜鉛、亜鉛合金、スズ、スズ合金、チタンおよびチタン合金等を挙げることができる。これらの中でも、アルミニウム、アルミニウム合金、マグネシウム、マグネシウム合金、亜鉛、亜鉛合金、スズおよびスズ合金等が好ましい。これらは単独で使用してもよいし、二種以上組み合わせて使用してもよい。
これらの中でも、軽量かつ高強度の点から、アルミニウム（アルミニウム単体）およびアルミニウム合金が好ましく、アルミニウム合金がより好ましい。
アルミニウム合金としては、ＪＩＳ  Ｈ４０００に規定された合金番号１０５０、１１００、２０１４、２０２４、３００３、５０５２、６０６１、６０６３、７０７５等の展伸用合金、ＡＣ５Ａ、ＡＣ４Ｃ等の鋳物用合金、ＡＤＣ１２等のダイカスト用合金が好ましく用いられる。
【００３８】
表面粗化金属部材１０３の形状は、熱可塑性樹脂部材１０５と接合できる形状であれば特に限定されず、例えば、平板状、曲板状、棒状、筒状、塊状等とすることができる。また、これらの組み合わせからなる構造体であってもよい。
また、熱可塑性樹脂部材１０５と接合する接合部表面１０４の形状は、特に限定されないが、平面、曲面等が挙げられる。
【００３９】
表面粗化金属部材１０３は、金属材料を切断、プレス等による塑性加工、打ち抜き加工、切削、研磨、放電加工等の除肉加工によって上述した所定の形状に加工された後に、後述する粗化処理がなされたものが好ましい。要するに、種々の加工法により、必要な形状に加工されたものを用いることが好ましい。
【００４０】
（０）前処理工程
まず、後述する粗化処理水溶液（Ｚ）により粗化する工程（１）の前に、少なくとも金属部材の接合部表面に対して前処理をおこない、金属部材の表面に付着した油脂や、酸化被膜を除去することが好ましい。
このような前処理としては、例えば、ブラスト処理やローレット加工等の物理的処理；レーザースキャニング加工等のレーザー処理；侵食性水溶液または侵食性懸濁液による洗浄処理等が挙げられる。これらの方法の中でも、侵食性水溶液として酸性水溶液および／または塩基性水溶液を用いる洗浄処理が好んで採用される。
【００４１】
酸性水溶液および／または塩基性水溶液による洗浄処理は、例えば、以下の手順でおこなうことができる。
まず、金属部材を市販の金属部材用脱脂剤の水溶液に、例えば、３０〜８０℃で１〜１０分間浸漬し、その後、金属部材を水洗する。
つづいて、濃度が０．１〜５質量％の酸性水溶液に金属部材を、例えば、３０〜８０℃で０．１〜１０分間浸漬し、その後、金属部材を水洗する。酸性水溶液を使用する目的は主に酸化被膜の除去である。この目的に合う酸性水溶液であれば特に限定されず、例えば、塩酸、硫酸、酢酸、炭酸等が挙げられる。
次いで、濃度が０．１〜３質量％の塩基性水溶液に金属部材を、例えば、３０〜８０℃で１〜１０分間浸漬し、その後、金属部材を水洗する。塩基性水溶液に使う塩基としては、水酸化ナトリウム、水酸化カリウム等の水酸化アルカリ金属類の水酸化物、これらが含まれた安価な材料であるソーダ灰（Ｎａ２ＣＯ３、無水炭酸ナトリウム）等が挙げられる。また、水酸化アルカリ土類金属（Ｃａ、Ｓｒ、Ｂａ、Ｒａ）類も使用できる。塩基性水溶液に浸漬することにより、金属部材の表面は水素を放ちつつイオンになって溶解し、金属部材の表面は微細なエッチング面になる。
次いで、濃度が０．１〜５質量％の酸性水溶液に金属部材を、例えば、３０〜８０℃で０．１〜１０分間浸漬し、その後、金属部材を水洗する。酸性水溶液を使用する目的はスマット除去ならびに中和である。塩基が金属部材表面に残存すると、本工程に続く粗化処理工程における処理液のｐＨ調整が煩雑になる場合があるので中和が必要となる。また、金属部材内に固溶していた金属が塩基性水溶液の前工程では完全溶解せずに表面近傍に水酸化物その他の組成物となって存在している場合、酸性水溶液に浸漬することでこれらを取り除くこともできる。この目的に合う酸性水溶液であれば特に限定されず、例えば、硝酸、塩酸、硫酸、フッ化水素酸等が挙げられる。
【００４２】
（１）粗化処理水溶液（Ｚ）により粗化する工程
本実施形態においては、粗化処理は後述する粗化処理水溶液（Ｚ）によって行われる。本実施形態における粗化処理水溶液（Ｚ）とは、金属部材の浸漬を全く受けていないフレッシュな粗化処理水溶液（後述の説明ではバージン液と呼称する場合がある）のみならず、金属部材の浸漬処理を受けた後の水溶液（後述の説明では回収液と呼称する場合がある）をも指す用語として定義される。
【００４３】
粗化処理工程（１）では、少なくとも金属部材の熱可塑性樹脂部材１０５との接合部表面１０４に、例えば、分子内に窒素原子を有する化合物（Ａ）を含有する粗化処理水溶液（Ｚ）を接触させることにより、接合部表面１０４の粗化処理をおこなう。
本実施形態においては、粗化処理水溶液（Ｚ）のｐＨ値は、バージン液では高い値を示し、粗化処理を繰り返して金属部材の浸漬回数の多い回収液ほどｐＨ値が漸減する傾向を示す。
粗化処理水溶液（Ｚ）の２５℃における水素イオン濃度指数（ｐＨ）は、表面粗化金属部材１０３と熱可塑性樹脂部材１０５との接合強度をより向上させる観点から、９．０以上１１．０以下の範囲が好ましく、９．２以上１０．９以下の範囲がより好ましい。
【００４４】
また、金属部材表面をより均一に粗化できる観点から、粗化処理水溶液（Ｚ）中の分子内に窒素原子を有する化合物（Ａ）の含有量は、０．０１質量％以上２０質量％以下が好ましく、０．１質量％以上１２質量％以下がより好ましく、０．５質量％以上７質量％以下がさらに好ましく、１質量％以上６質量％以下がさらにより好ましい。
上記分子内に窒素原子を有する化合物（Ａ）の含有量が上記下限値以上であれば、金属部材の粗化速度（溶解速度）の低下を防ぐことができる。一方、上記分子内に窒素原子を有する化合物（Ａ）の含有量が上記上限値以下であれば、粗化速度をより適正に維持することができるため、表面粗化金属部材１０３と熱可塑性樹脂部材１０５との間の接合強度向上により適した均一な粗化が可能になる。
【００４５】
上記粗化処理水溶液（Ｚ）を用いて粗化処理する方法としては、浸漬、スプレー等による処理方法が挙げられる。金属部材表面をより均一に粗化できる観点から、処理温度は、粗化処理水溶液（Ｚ）のｐＨ値および粗化処理時間にもよるが、通常２０〜８０℃である。この際の処理時間は通常、１〜１５分間、好ましくは２〜１０分間程度である。
本実施形態においては、粗化処理水溶液（Ｚ）のｐＨが低い、すなわち粗化処理水溶液（Ｚ）中の上記分子内に窒素原子を有する化合物（Ａ）の濃度が低い場合は、処理温度を高めるか処理時間を延ばす等の方法がとられ、逆に水溶液（Ｚ）のｐＨが高い、すなわち化合物（Ａ）の濃度が高い場合には処理温度を低くする、処理時間を短くする等の方法が採用される。
【００４６】
上記粗化処理水溶液（Ｚ）を用いた粗化処理によって、金属部材の表面が微細凹凸構造に粗化される。
なお、本実施形態では、上記粗化処理水溶液（Ｚ）を用いて金属部材を粗化処理する際、金属部材表面の全面を粗化処理してもよく、熱可塑性樹脂部材１０５が接合される面だけを部分的に粗化処理してもよい。
【００４７】
（分子内に窒素原子を有する化合物（Ａ））
以下、本実施形態で使用できる分子内に窒素原子を有する化合物（Ａ）について説明する。
上記分子内に窒素原子を有する化合物（Ａ）としては、熱可塑性樹脂部材１０５との接合強度により優れた接合部表面１０４を形成できる観点から、ヒドラジン、分子内に酸素官能基を有するアミン（Ａ１）、アンモニウム塩（Ａ２）およびアミン塩（Ａ３）から選択される一種または二種以上を含むことが好ましく、安全性に優れ、かつ、熱可塑性樹脂部材１０５との接合強度により優れた接合部表面１０４を形成できる観点から、分子内に酸素官能基を有するアミン（Ａ１）、アンモニウム塩（Ａ２）およびアミン塩（Ａ３）から選択される一種または二種以上を含むことが好ましい。
【００４８】
・酸素官能基を有するアミン（Ａ１）
上記酸素官能基を有するアミン（Ａ１）は、エーテル基や水酸基、エステル基、カルボキシル基等の酸素官能基を有するアミン（Ａ１）であれば特に限定されないが、安全性に優れ、かつ、熱可塑性樹脂部材１０５との接合強度により優れた接合部表面１０４を形成できる観点から、下記式（１）により示されるモルホリン系化合物および下記式（２）により示されるアルカノールアミン系化合物等から選択される少なくとも一種を含むことが好ましい。また、表面粗化金属部材１０３と熱可塑性樹脂部材１０５との間の接合強度向上により適した均一な粗化が可能になり、接合強度のバラツキが少ない金属／樹脂複合構造体１０６を得ることができる観点から、下記式（２）により示されるアルカノールアミン系化合物が特に好ましい。
【００４９】
【化３】
0006803155.tif 000004
（式（１）中、Ｒは水素原子または炭素数１以上１０以下の炭化水素基である）
【化４】
0006803155.tif 000005
（式（２）中、Ｒ１〜Ｒ３は、それぞれ独立して水素原子、アルキル基、または１つのヒドロキシ基を有する脂肪族飽和炭化水素基であり、Ｒ１〜Ｒ３の少なくとも１つが、１つのヒドロキシ基を有する脂肪族飽和炭化水素基である）
【００５０】
上記式（１）により示されるモルホリン系化合物としては、例えば、モルホリン、Ｎ−メチルモルホリン、Ｎ−エチルモルホリン、Ｎ−ｎ−プロピルモルホリン、Ｎ−イソプロピルモルホリン、Ｎ−ｎ−ブチルモルホリン、Ｎ−ｓｅｃ−ブチルモルホリン、Ｎ−ｔｅｒｔ−ブチルモルホリン等が挙げられる。これらの中でも、安全性および入手容易性により優れる観点から、Ｎ−エチルモルホリン、Ｎ−メチルモルホリンおよびＮ−ｎ−プロピルモルホリンから選択される少なくとも一種を含むことが好ましい。
【００５１】
上記式（２）により示されるアルカノールアミン系化合物としては、例えば、トリエタノールアミン、プロパノールアミン、イソプロパノールアミン、ジイソプロパノールアミン、トリイソプロパノールアミン、ブタノールアミン、Ｎ−メチルエタノールアミン、Ｎ−メチルジエタノールアミン、Ｎ，Ｎ−ジメチルエタノールアミン、Ｎ−エチルエタノールアミン、Ｎ−エチルジエタノールアミン、Ｎ，Ｎ−ジエチルエタノールアミン、Ｎ−ｎ−ブチルエタノールアミン、Ｎ−ｎ−ブチルジエタノールアミン、２−（２−アミノエトキシ）エタノール等が挙げられる。
これらの中でも、表面粗化金属部材１０３と熱可塑性樹脂部材１０５との間の接合強度向上により適した均一な粗化が可能になるとともに、安全性および入手容易性にも優れる観点から、トリエタノールアミンおよびＮ，Ｎ−ジエチルエタノールアミンから選ばれる１種以上を含むことが好ましい。
【００５２】
・アンモニウム塩（Ａ２）
上記アンモニウム塩（Ａ２）としては、例えば、アンモニア、重炭酸アンモニウム、四ホウ酸アンモニウム、フッ化アンモニウム、臭化アンモニウム、ヨウ化アンモニウム、塩化アンモニウム、リン酸−水素二アンモニウム、リン酸二水素アンモニウム、硫酸水素アンモニウム、酒石酸アンモニウム、硫酸アンモニウム、硝酸アンモニウム、チオ硫酸アンモニウム、チオシアン酸アンモニウム、ギ酸アンモニウム、乳酸アンモニウム、酢酸アンモニウム、プロピオン酸アンモニウム、酪酸アンモニウム、ペンタン酸アンモニウム、クエン酸アンモニウム、シュウ酸アンモニウム、炭酸アンモニウム、五ホウ酸アンモニウム、亜硫酸アンモニウム、安息香酸アンモニウム、シュウ酸水素アンモニウム、クエン酸水素アンモニウム、メチル硫酸アンモニウム、テトラフルオロホウ酸アンモニウム等から選択される一種または二種以上が挙げられる。これらの中でも、安全性および入手容易性により優れる観点から、アンモニア、塩化アンモニウムおよび硝酸アンモニウムから選択される少なくとも一種を含むことが好ましい。上記アンモニウム塩（Ａ２）は、通常アンモニアを含み、アンモニウム塩（Ａ２）とアンモニアの比率は、後述するように混合物の２５℃における水素イオン濃度指数（ｐＨ）が９．０以上１１．０以下の範囲になるように適宜決められる。
【００５３】
・アミン塩（Ａ３）
上記アミン塩（Ａ３）としては、例えば、メチルアミン、ジメチルアミン、トリメチルアミン、エチルアミン、ジエチルアミン、トリエチルアミン、エチレンジアミン、エタノールアミン、アリルアミン、エタノールアミン、ジエタノールアミン、トリエタノールアミン、アニリン、その他のアミン類等から選択される一種または二種以上の水溶性アミンの中和塩等が挙げられる。
水溶性アミンの中和塩としては、例えば、重炭酸アミン塩、四ホウ酸アミン塩、フッ化アミン塩、臭化アミン塩、ヨウ化アミン塩、塩化アミン塩、リン酸−水素二アミン塩、リン酸二水素アミン塩、硫酸水素アミン塩、酒石酸アミン塩、硫酸アミン塩、硝酸アミン塩、チオ硫酸アミン塩、チオシアン酸アミン塩、ギ酸アミン塩、乳酸アミン塩、酢酸アミン塩、プロピオン酸アミン塩、酪酸アミン塩、ペンタン酸アミン塩、クエン酸アミン塩、シュウ酸アミン塩、炭酸アミン塩、五ホウ酸アミン塩、亜硫酸アミン塩、安息香酸アミン塩、シュウ酸水素アミン塩、クエン酸水素アミン塩、メチル硫酸アミン塩、テトラフルオロホウ酸アミン塩等が挙げられる。
これらの中でも、上記アミン塩（Ａ３）としては、安全性および入手容易性により優れる観点から、塩化アミン塩を含むことが好ましい。上記のアミン塩（Ａ３）は、通常、対応する裸のアミンを含み、アミン塩（Ａ３）と裸のアミンとの比率は、後述するように混合物の２５℃における水素イオン濃度指数（ｐＨ）が９．０以上１１．０以下の範囲になるように適宜決められる。
【００５４】
本実施形態の粗化処理水溶液（Ｚ）は、上記の各成分をイオン交換水等に溶解させ、各成分の濃度や酸塩基を添加して、必要に応じて、２５℃における水素イオン濃度指数（ｐＨ）を９．０以上１１．０以下の範囲に調整することにより容易に調製することができる。
【００５５】
（２）温水処理工程
つづいて、工程（１）の粗化処理をおこなった金属部材の少なくとも接合部表面１０４に対して温水を接触させることにより、接合部表面１０４の温水処理をおこなう。
温水処理における温水の温度は特に限定されないが、４０℃以上９０℃以下であることが好ましく、５０℃以上９０℃以下がより好ましく、６０℃以上９０℃以下がさらに好ましい。この際の処理時間は通常、５秒〜３０分間、好ましくは１０秒〜１５分間程度である。
【００５６】
温水処理に使用する温水は、イオン交換水、純水、または蒸留水であることが好ましい。このような水は溶解しているイオンの量が少ないため、良質な水酸基含有皮膜を形成することができる。
【００５７】
温水処理する方法としては、温水中への浸漬や温水のスプレー、水蒸気の噴霧等による処理方法が挙げられる。
このような温水処理により、金属の表面に５ｎｍ〜１００ｎｍ程度の厚さの微多孔質の水酸基含有皮膜が形成される。温水の温度が高いほど処理時間を短くし、温水の温度が低いほど処理時間を長くして、所望の膜厚が得られるように調整することができる。
ここで、水酸基含有皮膜は、金属の表面に温水処理を施すことにより形成でき、水酸化皮膜および／または水和皮膜ということもでき、例えば、金属の水酸化物および／または水和酸化物を含む皮膜である。
【００５８】
この温水処理工程を実施することによって、粗化処理水溶液（Ｚ）により粗化する工程（１）のみでは得られなかった、酸化被膜形成処理後の熱可塑性樹脂部材１０５との接合力を向上させることができる。
【００５９】
本発明者らは、この理由を以下のように推測している。すなわち、温水処理工程を実施することによって、粗化処理水溶液（Ｚ）により粗化する工程（１）で金属部材表面に生成した微細凹凸構造の表面に水酸基含有皮膜が形成される。このような水酸基含有皮膜は酸化被膜形成処理後も安定しているため、酸化被膜形成処理後の金属／樹脂複合構造体１０６における表面粗化金属部材１０３と熱可塑性樹脂部材１０５との接合力を向上させることができると推察される。
【００６０】
温水処理工程（２）の後には必要に応じて乾燥が行われる。
【００６１】
［金属／樹脂複合構造体の製造方法］
つづいて、本実施形態に係る金属／樹脂複合構造体１０６の製造方法について説明する。
金属／樹脂複合構造体１０６の製造方法は特に限定されないが、少なくとも以下の工程（Ａ）および（Ｂ）を含むことが好ましく、必要に応じて以下の工程（Ｃ）を含む。
（Ａ）前述した本実施形態に係る表面粗化金属部材１０３の製造方法により表面粗化金属部材１０３を作製する工程
（Ｂ）表面粗化金属部材１０３の接合部表面１０４に接するように、熱可塑性樹脂（Ｐ１）または熱可塑性樹脂（Ｐ１）を含む樹脂組成物（Ｐ２）により構成された熱可塑性樹脂部材１０５を成形し、表面粗化金属部材１０３と熱可塑性樹脂部材１０５を接合させる工程
（Ｃ）工程（Ｂ）の後に、得られた金属／樹脂複合構造体１０６を構成する金属部材の表面に酸化被膜を形成する工程
すなわち、表面粗化金属部材１０３に対して、熱可塑性樹脂（Ｐ１）または樹脂組成物（Ｐ２）を所望の熱可塑性樹脂部材１０５の形状になるように成形しながら接合させることにより、本実施形態に係る金属／樹脂複合構造体１０６が得られる。上記（Ａ）の工程については、前述した本実施形態に係る表面粗化金属部材１０３の製造方法で述べたため、ここでは説明を省略する。
【００６２】
熱可塑性樹脂部材１０５の成形方法としては、射出成形、押出成形、加熱プレス成形、圧縮成形、トランスファーモールド成形、注型成形、レーザー溶着成形、反応射出成形（ＲＩＭ成形）、リム成形（ＬＩＭ成形）、溶射成形等の樹脂成形方法を採用できる。
【００６３】
また、表面粗化金属部材１０３に熱可塑性樹脂（Ｐ１）または樹脂組成物（Ｐ２）皮膜をコーティングした金属部材−熱可塑性樹脂皮膜からなる複合体を製造する場合は、熱可塑性樹脂（Ｐ１）または樹脂組成物（Ｐ２）を溶剤に溶解または分散させて樹脂ワニスを調製し、その樹脂ワニスを表面粗化金属部材１０３に塗布するコーティング法や、その他の各種塗装方法を採用できる。その他の塗装方法としては、焼き付け塗装、電着塗装、静電塗装、粉体塗装、紫外線硬化塗装等を例示できる。
【００６４】
これらの中でも、熱可塑性樹脂部材１０５の成形方法としては、射出成形法が好ましく、具体的には、表面粗化金属部材１０３を射出成形金型のキャビティ部にインサートし、熱可塑性樹脂（Ｐ１）または樹脂組成物（Ｐ２）を金型に射出する射出成形法により製造することが好ましい。具体的には、以下の（ｉ）〜（ｉｉｉ）の工程を含む方法が好ましい。
（ｉ）熱可塑性樹脂（Ｐ１）を準備する工程、または樹脂組成物（Ｐ２）を製造する工程
（ｉｉ）表面粗化金属部材１０３を射出成形用の金型内に設置する工程
（ｉｉｉ）熱可塑性樹脂（Ｐ１）または樹脂組成物（Ｐ２）を、表面粗化金属部材１０３の少なくとも一部と接するように、上記金型内に射出成形し、熱可塑性樹脂部材１０５を成形する工程
以下、各工程について説明する。
【００６５】
（ｉ）樹脂組成物（Ｐ２）を製造する工程については、上述の樹脂組成物（Ｐ２）の製造方法の通りである。
【００６６】
次いで、（ｉｉ）、（ｉｉｉ）の工程による射出成形方法について説明する。
【００６７】
まず、射出成形用の金型を用意し、その金型を開いてそのキャビティ部（空間部）に表面粗化金属部材１０３を設置する。その後、金型を閉じ、樹脂組成物（Ｐ２）の少なくとも一部が表面粗化金属部材１０３の微細凹凸構造を形成した面に接するように、上記金型内に熱可塑性樹脂（Ｐ１）または樹脂組成物（Ｐ２）を射出して固化する。その後、金型を開き離型することにより、金属／樹脂複合構造体１０６を得ることができる。
【００６８】
また、上記（ｉｉ）〜（ｉｉｉ）の工程による射出成形にあわせて、射出発泡成形や、金型を急速に加熱冷却する高速ヒートサイクル成形（ＲＨＣＭ、ヒート＆クール成形）を併用してもよい。
射出発泡成形の方法として、化学発泡剤を樹脂に添加する方法や、射出成形機のシリンダー部に直接、窒素ガスや炭酸ガスを注入する方法、あるいは、窒素ガスや炭酸ガスを超臨界状態で射出成形機のシリンダー部に注入するＭｕＣｅｌｌ射出発泡成形法があるが、いずれの方法でも樹脂部材が発泡体である金属／樹脂複合構造体１０６を得ることができる。また、いずれの方法でも、金型の制御方法として、カウンタープレッシャーを使用したり、成形品の形状によってはコアバックを利用したりすることも可能である。
高速ヒートサイクル成形は、急速加熱冷却装置を金型に接続することにより、実施することができる。急速加熱冷却装置は、一般的に使用されている方式で構わない。加熱方法として、蒸気式、加圧熱水式、熱水式、熱油式、電気ヒータ式、電磁誘導過熱式のいずれか１方式またはそれらを複数組み合わせた方式でよい。
冷却方法としては、冷水式、冷油式のいずれか１方式またはそれらを組み合わせた方式でよい。高速ヒートサイクル成形法の条件としては、例えば、射出成形金型を１００℃以上２５０℃以下の温度に加熱し、熱可塑性樹脂（Ｐ１）または樹脂組成物（Ｐ２）の射出が完了した後、上記射出成形金型を冷却することが望ましい。
金型を加熱する温度は、熱可塑性樹脂（Ｐ１）または樹脂組成物（Ｐ２）を構成する熱可塑性樹脂（Ｐ１）によって好ましい範囲が異なり、結晶性樹脂で融点が２００℃未満の樹脂であれば、１００℃以上１５０℃以下が好ましく、結晶性樹脂で融点が２００℃以上の樹脂であれば、１４０℃以上２５０℃以下が望ましい。非晶性樹脂については、５０℃以上２５０℃以下が望ましく、１００℃以上１８０℃以下がより望ましい。
【００６９】
次に、表面粗化金属部材１０３への塗膜の形成方法について説明する。
表面粗化金属部材１０３への塗膜の形成方法としては、従来用いられている塗膜の形成方法を制限なく利用することができる。
【００７０】
例えば、エアスプレー、エアレススプレー等のスプレー塗装、ディップ塗装、刷毛塗り、ローラー塗り、コーター塗り等の方法によって、上記各種塗料を表面粗化金属部材１０３の表面に塗布することで行うことができる。
【００７１】
本実施形態に係る金属／樹脂複合構造体１０６は、熱可塑性樹脂部材１０５を構成する熱可塑性樹脂（Ｐ１）または樹脂組成物（Ｐ２）が、表面粗化金属部材１０３の表面１１０に形成された微細凹凸構造に進入して表面粗化金属部材１０３と熱可塑性樹脂部材１０５が接合し、金属―樹脂界面を形成することにより得られる。
【００７２】
すなわち、表面粗化金属部材１０３の表面１１０には、表面粗化金属部材１０３と熱可塑性樹脂部材１０５との間の接合強度向上に適した微細凹凸構造が形成されているため、接着剤を使用せずに表面粗化金属部材１０３と熱可塑性樹脂部材１０５との間の接合性確保が可能となる。
具体的には、表面粗化金属部材１０３の表面１１０の微細凹凸構造の中に熱可塑性樹脂（Ｐ１）または樹脂組成物（Ｐ２）が進入することによって、表面粗化金属部材１０３と熱可塑性樹脂部材１０５との間に物理的な抵抗力（アンカー効果）が効果的に発現し、通常では接合が困難な表面粗化金属部材１０３と、熱可塑性樹脂（Ｐ１）または樹脂組成物（Ｐ２）により構成された熱可塑性樹脂部材１０５と、を強固に接合することが可能になったものと考えられる。
【００７３】
このようにして得られた金属／樹脂複合構造体１０６は、表面粗化金属部材１０３と熱可塑性樹脂部材１０５との界面への水分や湿気の浸入を防ぐこともできる。つまり、金属／樹脂複合構造体１０６の付着界面における気密性や水密性を向上させることもできる。
【００７４】
本実施形態に係る金属／樹脂複合構造体１０６の製造方法では、工程（Ｂ）の後に、得られた金属／樹脂複合構造体１０６を構成する金属部材の表面に酸化被膜を形成する工程をさらにおこなってもよい。この場合、熱可塑性樹脂部材１０５との接合部以外の表面粗化金属部材１０３の表面に酸化被膜が形成される。これにより、金属／樹脂複合構造体１０６の耐食性や耐摩耗性、耐傷性等を向上させることができる。
酸化被膜を形成する方法としては特に限定されないが、例えば、アルマイト加工処理等の陽極酸化皮膜処理が挙げられる。陽極酸化皮膜処理で用いる陽極酸化溶液としては、例えば、硫酸、シュウ酸、ホウ酸、クロム酸等を用いることができる。
【００７５】
［金属／樹脂複合構造体の用途］
本実施形態に係る金属／樹脂複合構造体１０６は、生産性が高く、形状制御の自由度も高いので、様々な用途に展開することが可能である。
さらに、本実施形態に係る金属／樹脂複合構造体１０６は、高い気密性、水密性が発現するので、これらの特性に応じた用途に好適に用いられる。
【００７６】
例えば、車両用構造部品、車両搭載用品、電子機器の筐体、家電機器の筐体、構造用部品、機械部品、種々の自動車用部品、電子機器用部品、家具、台所用品等の家財向け用途、医療機器、建築資材の部品、その他の構造用部品や外装用部品等が挙げられる。
【００７７】
より具体的には、樹脂だけでは強度が足りない部分を金属がサポートする様にデザインされた次のような部品である。車両関係では、インスツルメントパネル、コンソールボックス、ドアノブ、ドアトリム、シフトレバー、ペダル類、グローブボックス、バンパー、ボンネット、フェンダー、トランク、ドア、ルーフ、ピラー、座席シート、ラジエータ、オイルパン、ステアリングホイール、ＥＣＵボックス、電装部品等が挙げられる。また、建材や家具類として、ガラス窓枠、手すり、カーテンレール、たんす、引き出し、クローゼット、書棚、机、椅子等が挙げられる。また、精密電子部品類として、コネクタ、リレー、ギヤ等が挙げられる。また、輸送容器として、輸送コンテナ、スーツケース、トランク等が挙げられる。
【００７８】
また、表面粗化金属部材１０３の高い熱伝導率と、熱可塑性樹脂部材１０５の断熱的性質とを組み合わせ、ヒートマネージメントを最適に設計する機器に使用される部品用途、例えば、各種家電にも用いることができる。具体的には、冷蔵庫、洗濯機、掃除機、電子レンジ、エアコン、照明機器、電気湯沸かし器、テレビ、時計、換気扇、プロジェクター、スピーカー等の家電製品類、パソコン、携帯電話、スマートフォン、デジタルカメラ、タブレット型ＰＣ、携帯音楽プレーヤー、携帯ゲーム機、充電器、電池等電子情報機器等が挙げられる。
【００７９】
これらについては、金属部材の表面を粗化することによって表面積が増加するため、表面粗化金属部材１０３と熱可塑性樹脂部材１０５との間の接触面積が増加し、接触界面の熱抵抗を低減させることができることに由来する。
【００８０】
その他の用途として、玩具、スポーツ用具、靴、サンダル、鞄、フォークやナイフ、スプーン、皿等の食器類、ボールペンやシャープペン、ファイル、バインダー等の文具類、フライパンや鍋、やかん、フライ返し、おたま、穴杓子、泡だて器、トング等の調理器具、リチウムイオン２次電池用部品、ロボット等が挙げられる。
【００８１】
以上、本発明の金属／樹脂複合構造体の用途について述べたが、これらは本発明の用途の例示であり、上記以外の様々な用途に用いることもできる。
【００８２】
以上、本発明の実施形態について述べたが、これらは本発明の例示であり、上記以外の様々な構成を採用することもできる。
【実施例】
【００８３】
以下、本実施形態を、実施例・比較例を参照して詳細に説明する。なお、本実施形態は、これらの実施例の記載に何ら限定されるものではない。
【００８４】
なお、図１、２は各実施例の共通の図として使用する。
図１は、表面粗化金属部材１０３と熱可塑性樹脂部材１０５との金属／樹脂複合構造体１０６の構造の一例を模式的に示した外観図である。
図２は、表面粗化金属部材１０３と熱可塑性樹脂部材１０５との金属／樹脂複合構造体１０６を製造する過程の一例を模式的に示した構成図である。具体的には所定形状に加工され、表面に微細凹凸構造を有する接合部表面（表面処理領域）１０４が形成された表面粗化金属部材１０３を射出成形用の金型１０２内に設置し、射出成形機１０１により、熱可塑性樹脂（Ｐ１）または樹脂組成物（Ｐ２）をゲート／ランナー１０７を通して射出し、微細凹凸構造が形成された表面粗化金属部材１０３と熱可塑性樹脂部材１０５とが一体化された金属／樹脂複合構造体１０６を製造する過程を模式的に示している。
【００８５】
（接合強度の評価方法）
引っ張り試験機「モデル１３２３（アイコーエンジニヤリング社製）」を使用し、引張試験機に専用の治具を取り付け、室温（２３℃）にて、チャック間距離６０ｍｍ、引張速度１０ｍｍ／ｍｉｎの条件にて測定をおこなった。破断荷重（Ｎ）を金属／樹脂接合部分の面積で除することにより接合強度（ＭＰａ）を得た。
【００８６】
（金属部材の表面粗化処理）
［調製例１］
（前処理）
ＪＩＳ  Ｈ４０００に規定された合金番号６０６３のアルミニウム板材（厚み：１．６ｍｍ）を、長さ４５ｍｍ、幅１８ｍｍの形状になるように切断した。次いで任意の２０枚のアルミニウム板材について、特開２０１２−０６６３８３号の実験例１に記載の方法に準拠して表面処理した。
すなわち、第一の１Ｌのビーカーに市販アルミニウム合金用脱脂剤ＮＥ−６（メルテックス社製）と水を投入して６０℃、アルミニウム合金用脱脂剤の濃度が７．５質量％の水溶液６００ｍｌとした。これにアルミニウム板材２０枚を重ならないように７分間浸漬した。浸漬後はよく水洗した。
つづいて、第二の１Ｌのビーカーに４０℃とした１質量％濃度の塩酸水溶液６００ｍｌを用意し、これに上記のアルミニウム板材２０枚を重ならないように１分間浸漬した。浸漬後はよく水洗した。次いで第三の１Ｌのビーカーに４０℃とした１．５質量％濃度の水酸化ナトリウム水溶液６００ｍｌを用意し、水洗後のアルミニム板２０枚を重ならないように４分間浸漬した。浸漬後はよく水洗した。次いで、第四の１Ｌのビーカーに４０℃とした３質量％濃度の硝酸水溶液を６００ｍｌ用意し、これにアルミニウム板材２０枚を重ならないように１分間浸漬した。浸漬後はよく水洗した。以上の手順により、前処理アルミニウム板材を得た。
【００８７】
（Ｎ−エチルモルホリン水溶液による表面粗化処理）
次いで、上記の前処理アルミニウム板材から任意の１枚を選び、Ｎ−エチルモルホリン（東京化成社製）の３．５質量％水溶液２００ｍｌの中に、板が容器壁に触れないように４０℃下で８分間浸漬しながら揺動させることによって前処理アルミニウム板材の表面をエッチングした。なお、Ｎ−エチルモルホリンの３．５質量％水溶液の２５℃におけるｐＨは１０．５であった。次いで、流水で超音波洗浄（水中、１分間）を行い、乾燥させることにより金属部材１を得た。以下の説明では、前処理に続く表面粗化処理を本処理と呼ぶ場合がある。
【００８８】
［調製例２］（トリエタノールアミン水溶液による表面粗化処理）
調製例１で調製した前処理アルミニウム板材１枚を、トリエタノールアミン（東京化成社製）の２．０質量％水溶液２００ｍｌの中に４０℃下で８分間浸漬しながら揺動させることによって前処理アルミニウム板材の表面をエッチングした。なお、上記の水溶液の２５℃におけるｐＨは１０．５であった。次いで、流水で超音波洗浄（水中、１分間）を行い、乾燥させることにより金属部材２を得た。
【００８９】
［実施例１］
金属部材１を７０℃の温水（イオン交換水）に３０秒間浸漬した。得られた金属部材を金属部材３と呼ぶ。
日本製鋼所社製のＪ８５ＡＤ１１０Ｈに小型ダンベル金属インサート金型１０２を装着し、金型１０２内に金属部材３（１０３）を設置した。次いで、その金型１０２内に熱可塑性樹脂（Ｐ１）として、市販のＰＢＴ樹脂（長春社製）を、シリンダー温度２５０℃、金型温度１２０℃、射出速度２５ｍｍ／ｓｅｃ、保圧８０ＭＰａ、保圧時間１０秒の条件にて射出成形を行い、金属／樹脂複合構造体１０６を得た。
また、得られた金属／樹脂複合構造体１０６をアルカリ脱脂後、５０℃の２．０質量％水酸化ナトリウム水溶液に１分間浸漬し、その後、６．０質量％の希硝酸により中和した（常温、３０秒間）。次いで９０質量％リン酸／１０質量％硫酸系で８６℃、２分間の化学研磨を行った後、６．０質量％希硝酸によってデスマットした。このように前処理された成形体を陽極酸化処理（１８質量％硫酸、１８℃、３９分、１Ａ／ｄｍ２）した後、染色（奥野製薬社製Ｒｅｄ染料、５０℃、８分間）し、Ｎｉ封孔（９５℃、１５分間）、純水湯洗、エアーブローを行うことによって、金属／樹脂複合構造体１０６の表面に酸化被膜を形成した。
酸化被膜形成前の金属／樹脂複合構造体１０６および酸化被膜形成後の金属／樹脂複合構造体１０６についてそれぞれ接合強度を測定した。得られた接合強度の評価結果を表１に示す。
【００９０】
［実施例２］
金属部材１を７０℃の温水（イオン交換水）に６０秒間浸漬した。得られた金属部材を金属部材４と呼ぶ。
実施例１において、金属部材３の代わりに金属部材４を用いた以外は実施例１と同様に射出成形を行い、金属／樹脂複合構造体１０６を得た。また、実施例１と同様に金属／樹脂複合構造体１０６の表面に酸化被膜を形成した。
酸化被膜形成前の金属／樹脂複合構造体１０６および酸化被膜形成後の金属／樹脂複合構造体１０６についてそれぞれ接合強度を測定した。得られた接合強度の評価結果を表１に示す。
【００９１】
［比較例１］
実施例１において、金属部材３の代わりに金属部材１を用いた以外は実施例１と同様に射出成形を行い、金属／樹脂複合構造体１０６を得た。また、実施例１と同様に金属／樹脂複合構造体１０６の表面に酸化被膜を形成した。
酸化被膜形成前の金属／樹脂複合構造体１０６および酸化被膜形成後の金属／樹脂複合構造体１０６についてそれぞれ接合強度を測定した。得られた接合強度の評価結果を表１に示す。
【００９２】
［比較例２］
実施例１において、金属部材３の代わりに金属部材２を用いた以外は実施例１と同様に射出成形を行い、金属／樹脂複合構造体１０６を得た。また、実施例１と同様に金属／樹脂複合構造体１０６の表面に酸化被膜を形成した。
酸化被膜形成前の金属／樹脂複合構造体１０６および酸化被膜形成後の金属／樹脂複合構造体１０６についてそれぞれ接合強度を測定した。得られた接合強度の評価結果を表１に示す。
【００９３】
【表１】
0006803155.tif 000006
【符号の説明】
【００９４】
１０１    射出成形機
１０２    金型
１０３    表面粗化金属部材
１０４    接合部表面
１０５    熱可塑性樹脂部材
１０６    金属／樹脂複合構造体
１０７    ゲート／ランナー
１１０    表面粗化金属部材の表面
【図１】
0006803155.tif 000009
【図２】
0006803155.tif 000010